(57)【特許請求の範囲】
【請求項１】
構造単位Ｚとして、置換あるいは非置換トランス-インデノフルオレン、ベンゾ-トランス-インデノフルオレン、ジベンゾトランス-インデノフルオレン、シス-インデノフルオレン、ベンゾ-シス-インデノフルオレン、ジベンゾ-シス-インデノフルオレン、スピロビフルオレン、ジヒドロフェナントレン、フェナントレン、フルオレン、ジベンゾフラン、ベンゾフルオレン、ベンゾクロメン、ジベンゾオキセピンおよびアントラセンから選ばれる芳香族もしくは複素環式芳香族環構造を含むポリマーであって、ここで、アルキルアルコキシ基Ａは、芳香族もしくは複素環式芳香族基Ａｒを介して、芳香族もしくは複素環式芳香族環構造に結合し、また、ここで、芳香族もしくは複素環式芳香族環構造は、一以上の置換基Ｒ１により置換される、ポリマー：
Ｒ１は、各場合に、互いに独立して、さらなる構造単位への結合であるか、または、Ｈ、Ｄ、Ｆ、Ｃｌ、Ｂｒ、Ｉ、Ｎ（Ｒ２）２、Ｎ（Ａｒ）２、Ｃ（=Ｏ）Ａｒ、Ｐ（=Ｏ）Ａｒ２、Ｓ（=Ｏ）Ａｒ、Ｓ（=Ｏ）２Ａｒ、ＣＲ２=ＣＲ２Ａｒ、ＣＮ、ＮＯ２、Ｓｉ（Ｒ２）３、Ｂ（ＯＲ２）２、ＯＳＯ２Ｒ２、１〜４０個のＣ原子を有する直鎖アルキル、アルコキシもしくはチオアルコキシ基、または３〜４０個のＣ原子を有する分岐あるいは環状アルキル、アルコキシもしくはチオアルコキシ基（夫々は、１以上の基Ｒ２により置換されてよく、１以上の隣接しないＣＨ２基は、Ｒ２Ｃ=ＣＲ２、Ｃ≡Ｃ、Ｓｉ（Ｒ２）２、Ｇｅ（Ｒ２）２、Ｓｎ（Ｒ２）２、Ｃ=Ｏ、Ｃ=Ｓ、Ｃ=Ｓｅ、Ｃ=ＮＲ２、Ｐ（=Ｏ）（Ｒ２）、ＳＯ、ＳＯ２、ＮＲ２、Ｏ、ＳもしくはＣＯＮＲ２で置き代えられてよく、また、１以上のＨ原子は、Ｆ、Ｃｌ、Ｂｒ、Ｉ、ＣＮもしくはＮＯ２で置き代えられてよい。）、または、各場合に１以上の基Ｒ２により置換されてよい５〜４０個の芳香族環原子を有する芳香族もしくは複素環式芳香族環構造、または、１以上の基Ｒ２により置換されてよい５〜４０個の芳香族環原子を有するアリールオキシもしくはヘテロアリールオキシ基、またはこれらの構造の組み合わせであり；ここで、さらに、２個以上の置換基Ｒは、モノ-あるいはポリ環状、脂肪族もしくは芳香族環構造を互いに形成してもよく、
Ｒ２は、各場合に、互いに独立して、Ｈまたは１〜２０個のＣ原子を有する脂肪族もしくは芳香族炭化水素基である。
【請求項２】
アルキルアルコキシ基Ａは、式-Ａｒｋ-（ＣＲ２）ｍ-Ｏ-（ＣＲ２）ｏ-Ｏｘ-（ＣＲ２）ｐ-ＣＲ３にしたがい、ここで、Ｒは、互いに独立して、同一であるか異なり、Ｒ１に対して示された意味の一つをとることができ、ＣＲ２基は、アルケニル、アルキニル、アリールもしくはヘテロアリール基で置き代えられてよく、ｋ≧１、ｍ＞０、ｏ≧０であり、ｘは０または１であり、ｐ≧０であり、ここで、ｏおよびｐが０であるならば、ｘが０であることを特徴とする、請求項１記載のポリマー。
【請求項３】
構造単位Ｚが、一般式Ｉにしたがい、アルキルアルコキシ基Ａは、芳香族もしくは複素環式芳香族基Ａｒを介して、芳香族もしくは複素環式芳香族環構造に結合することを特徴とする、請求項１または２記載のポリマー。
【化１】
0005763059.tif 000051
（式中：少なくとも一つの基Ｒ３〜Ｒ１６は、更なる構造単位への結合を示し、少なくとも一つの基Ｒ３〜Ｒ１６は、Ｃ原子を介して一般式Ｉの化合物に結合する直鎖あるいは分岐鎖アルキルアルコキシ基Ａを示し、ここで、残りの基Ｒ３〜Ｒ１６は請求項１のＲ１に示される意味を有する。）
【請求項４】
構造単位Ｚが、一般式Ｉａ、ＩｂまたはＩｃにしたがい、アルキルアルコキシ基Ａは、芳香族もしくは複素環式芳香族基Ａｒを介して、芳香族もしくは複素環式芳香族環構造に結合することを特徴とする、請求項３記載のポリマー。
【化２】
0005763059.tif 000052
（式中、ｎ≧１であり、記号と添え字は請求項１〜３に示されるのと同じ意味を有し、
破線は、ポリマー中の隣接する構造単位への結合を表す。）
【請求項５】
構造単位Ｚが、一般式ＩＩにしたがい、アルキルアルコキシ基Ａは、芳香族もしくは複素環式芳香族基Ａｒを介して、芳香族もしくは複素環式芳香族環構造に結合することを特徴とする、請求項１または２記載のポリマー。
【化３】
0005763059.tif 000053
（式中：少なくとも一つの基Ｒ１７〜Ｒ３０は、更なる構造単位への結合を示し、少なくとも一つの基Ｒ１７〜Ｒ３０は、Ｃ原子を介して一般式ＩＩの化合物に結合する直鎖あるいは分岐鎖アルキルアルコキシ基Ａを示し、残りの基Ｒ１７〜Ｒ３０は請求項１のＲ１に示される意味を有する。）
【請求項６】
構造単位Ｚが、一般式ＩＩａ、ＩＩｂまたはＩＩｃにしたがい、アルキルアルコキシ基Ａは、芳香族もしくは複素環式芳香族基Ａｒを介して、芳香族もしくは複素環式芳香族環構造に結合することを特徴とする、請求項５記載のポリマー。
【化４】
0005763059.tif 000054
（式中、ｎ≧１であり、記号と添え字は請求項１〜３に示されるのと同じ意味を有し、破線は、ポリマー中の隣接する構造単位への結合を表す。）
【請求項７】
構造単位Ｚが、一般式ＩＩＩにしたがい、アルキルアルコキシ基Ａは、芳香族もしくは複素環式芳香族基Ａｒを介して、芳香族もしくは複素環式芳香族環構造に結合することを特徴とする、請求項１または２記載のポリマー。
【化５】
0005763059.tif 000055
（式中：少なくとも一つの基Ｒ３１〜Ｒ３８は、更なる構造単位への結合を示し、少なくとも一つの基Ｒ３１〜Ｒ３８は、Ｃ原子を介して一般式ＩＩＩの化合物に結合する直鎖あるいは分岐鎖アルキルアルコキシ基Ａを示し、残りの基Ｒ３１〜Ｒ３８は請求項１のＲ１に示される意味を有し、Ｘは、ＣＲ１２、ＮＲ１、Ｏ、-ＣＨ２-、-ＣＨ２-ＣＨ２-、-ＣＨ-ＣＨ-、-Ｏ-ＣＨ２-、-ＣＨ２-Ｏ-ＣＨ２-、ＣＡＲ１またはＣＡ２である。）
【請求項８】
構造単位Ｚが、一般式ＩＩＩａ、ＩＩＩｂ、ＩＩＩｃ、ＩＩＩｄ、ＩＩＩｅ、ＩＩＩｆ
またはＩＩＩｇにしたがい、アルキルアルコキシ基Ａは、芳香族もしくは複素環式芳香族基Ａｒを介して、芳香族もしくは複素環式芳香族環構造に結合することを特徴とする、請求項７記載のポリマー。
【化６】
0005763059.tif 000056
（式中、ｎ≧１であり、記号と添え字は請求項１または２に示されるのと同じ意味を有し、Ｙは、さらに、ＮＲ１、Ｏ、-ＣＨ-ＣＨ-、-Ｏ-ＣＨ２-、-ＣＨ２-Ｏ-ＣＨ２-、ＣＡＲ１またはＣＡ２であり、破線は、ポリマー中の隣接する構造単位への結合を示す。）
【請求項９】
構造単位Ｚが、一般式ＩＶにしたがい、アルキルアルコキシ基Ａは、芳香族もしくは複素環式芳香族基Ａｒを介して、芳香族もしくは複素環式芳香族環構造に結合することを特徴とする、請求項１または２記載のポリマー。
【化７】
0005763059.tif 000057
（式中：少なくとも一つの基Ｒ３９〜Ｒ６０は、更なる構造単位への結合を示し、少なくとも一つの基Ｒ３９〜Ｒ６０は、Ｃ原子を介して一般式ＩＶの化合物に結合する直鎖あるいは分岐鎖アルキルアルコキシ基Ａを示し、残りの基Ｒ３９〜Ｒ６０は請求項１のＲ１に示される意味を有する。）
【請求項１０】
構造単位Ｚが、一般式ＩＶａ、またはＩＶｂにしたがい、アルキルアルコキシ基Ａは、芳香族もしくは複素環式芳香族基Ａｒを介して、芳香族もしくは複素環式芳香族環構造に結合することを特徴とする、請求項９記載のポリマー。
【化８】
0005763059.tif 000058
（式中、ｎ≧１であり、記号と添え字は請求項１または２および９に示されるのと同じ意味を有し、破線は、ポリマー中の隣接する構造単位への結合を示す。）
【請求項１１】
構造単位Ｚおよび/または構造単位Ｚとは異なる一以上のさらなる構造単位の組み合わせを含むことを特徴とする、請求項１〜１０何れか１項記載のポリマー。
【請求項１２】
さらなる構造単位が、正孔注入、正孔輸送、正孔障壁、電子注入、電子輸送、電子障壁、エミッター、励起子生成単位または骨格単位から選ばれることを特徴とする、請求項１１記載のポリマー。
【請求項１３】
さらなる構造単位が、一般式Ｖａ、Ｖｂ、Ｖｃ、Ｖｄ、Ｖｅ、Ｖｆ、ＶｇおよびＶｈか
ら選ばれることを特徴とする、請求項１１または１２記載のポリマー。
【化９】
0005763059.tif 000059
（式中、Ｒは、互いに独立して、同一であるか異なり、Ｒ１またはＡｒ１に示される意味を有し、Ａｒ２、Ｘ１、Ｘ２、Ｘ３およびＸ４は、夫々、互いに独立して、Ｒ１と同じ意味を有し、Ｘ５は、Ｏ、ＳもしくはＮＲ１であり、Ｘ６は、Ｒ１により置換されたあるいは非置換のアルキレン基であって、ここで、一以上のＣ原子はＯで置き代えられてよく、または芳香族環構造であり、Ａｒ１およびＡｒ２は、夫々、互いに独立して、芳香族もしくは複素環式芳香族基であり、ｎ≧１であり、破線は、ポリマー中の隣接する構造単位への結合を示す。）
【請求項１４】
ポリマーが共役または部分共役ポリマーおよび/またはブロックコポリマーである、請求項１〜１３何れか１項記載のポリマー。
【請求項１５】
請求項１〜１４何れか１項記載のポリマーと少なくとも一つの更なる有機、有機金属またはポリマー化合物を含むブレンド。
【請求項１６】
さらなるポリマー化合物が、正孔注入、正孔輸送、正孔障壁、電子注入、電子輸送、電子障壁、エミッター、励起子生成単位または骨組単位および前記構造単位の組み合わせか
ら選ばれる構造単位を含むことを特徴とする、請求項１５記載のブレンド。
【請求項１７】
さらなるポリマー化合物が、構造単位Ｖａ、Ｖｂ、Ｖｃ、Ｖｄ、Ｖｅ、Ｖｆ、ＶｇおよびＶｈを含むことを特徴とする、請求項１５または１６記載のブレンド。
【化１０】
0005763059.tif 000060
（式中、Ｒは、互いに独立して、同一であるか異なり、Ｒ１またはＡｒ１と同じ意味を有し、Ａｒ２、Ｘ１、Ｘ２、Ｘ３およびＸ４は、夫々、互いに独立して、Ｒ１と同じ意味を有し、Ｘ５は、Ｏ、ＳもしくはＮＲ１であり、Ｘ６は、Ｒ１により置換されたあるいは非置換のアルキレン基であって、ここで、一以上のＣ原子はＯで置き代えられてよく、または芳香族環構造であり、Ａｒ１およびＡｒ２は夫々、互いに独立して、芳香族もしくは複素環式芳香族基であり、ｎ≧１であり、破線は、ポリマー中の隣接する構造単位への結合を示す。）
【請求項１８】
請求項１〜１４何れか１項記載のポリマー、エミッター単位を含むポリマー化合物およ
び正孔障壁単位を含むポリマー化合物を含む、請求項１５〜１７何れか１項記載のブレン
ド。
【請求項１９】
さらなるポリマーを含み、夫々が、互いに独立して、正孔注入、正孔輸送、正孔障壁、電子注入、電子輸送、電子障壁、エミッターもしくは励起子生成単位を含むことを特徴とする、請求項１５〜１８何れか１項記載のブレンド。
【請求項２０】
請求項１〜１４何れか１項記載のポリマーまたは請求項１５〜１９何れか１項記載のブレンドの、有機電子素子での使用。
【請求項２１】
請求項１〜１４何れか１項記載のポリマーまたは請求項１５〜１９何れか１項記載のブ
レンドと一以上の溶媒を含む調合物。
【請求項２２】
有機電子素子であって一以上の層を含み、少なくとも一つの層は、請求項１〜１４何れか１項記載のポリマーまたは請求項１５〜１９何れか１項記載のブレンドを含む、有機電
子素子。
【請求項２３】
有機電子素子は、有機エレクトロルミネッセンス素子（ＯＬＥＤ）、ポリマーエレクトロルミネッセンス素子（ＰＬＥＤ）、有機集積回路（Ｏ-ＩＣ）、有機電界効果トランジスタ（Ｏ-ＦＥＴ）、有機薄膜トランジスタ（Ｏ-ＴＦＴ）、有機発光トランジスタ（ＯＬＥＴ）、有機太陽電池（Ｏ-ＳＣ）、有機光学検査素子、有機光受容器、有機電場消光素子（Ｏ-ＦＱＤ）、発光電子化学電池（ＬＥＣ）もしく有機レーザーダイオード（Ｏ-ｌａｓｅｒ）であることを特徴とする、請求項２２記載の有機電子素子。
【発明の詳細な説明】
【技術分野】
【０００１】
本発明は、アルキルアルコキシ基を含む構造単位を含むポリマーおよび本発明によるポリマーを含むブレンドに関する。本発明は、本発明によるポリマーとブレンドの光電子素子での使用、および前記素子自体に関する。
【０００２】
有機、有機金属および/またはポリマー半導体を含む電子素子は、市販製品により一般的に使用されており、今まさに市場に導入されるところである。ここで、言及されてもよい例は、電子複写での有機成分（たとえば、トリアリールアミン系正孔輸送体）と表示素子における有機もしくはポリマー発光ダイオード（ＯＬＥＤもしくＰＬＥＤ）または複写機における有機光受容素子に関する有機系電荷輸送材料である。有機太陽電池（Ｏ-ＳＣ）、有機電界効果トランジスタ（Ｏ-ＦＥＴ）、有機薄膜トランジスタ（Ｏ-ＴＦＴ）、有機集積回路（Ｏ-ＩＣ）、有機光増幅素子もしく有機レーザーダイオード（Ｏ-ｌａｓｅｒ）が開発の進んだ段階であり、将来におけるより重要な地位を実現するかもしれない。
【０００３】
多くのこれら電子素子は、関連用途を問わず、以下の一般的構造を有し、夫々の用途に採用され得る。
【０００４】
（１）基板
（２）電極、一般的には、金属もしくは無機物であるが、有機もしくはポリマー伝導性材料をも含む。
【０００５】
（３）電荷注入層もしくは中間層、たとえば、電極の不均性の補償用であり（「平坦化層」）、一般的には、伝導性のドープされたポリマーを含む。
【０００６】
（４）有機半導体
（５）随意に、さらなる電荷輸送層もしくは電荷注入層もしくは電荷障壁層
（６）対電極、（２）で言及されるとおりの材料
（７）被包
上記配置は、有機電子素子の一般的構造をあらわし、種々の層は結合されてもよく、その結果、最も単純な場合には、配置は、その間に有機層が位置する二個の電極となる。有機層は、この場合、発光を含むすべての機能を発揮する。この型の系は、たとえば、ポリ（p-フェニレン）系のWO 90/13148 A1に記載されている。
【０００７】
溶液加工系の場合には、この個々の層は、いずれかがコポリマーであり得、この場合、対応する機能単位は、ポリマーの主鎖または側鎖中に存在し、または、この個々の層は、ポリマーブレンドであり得、この場合、相異なるポリマーは、構造単位として一以上の機能単位を含むか、この個々の層は、可溶性の低分子または一以上のポリマーと一以上の低分子の混合物を含んでもよい。すべての変形は優位性と不都合を示す。しかしながら、主な問題は、いまだ相対的に高い駆動電圧と、不十分な効率と不十分な寿命である。
【０００８】
ＯＬＥＤのための溶液加工可能な材料は、近年、特に、新世代の平面スクリーンまたは照明要素として多くの興奮を引き起こしてきた。溶液加工ＯＬＥＤにおける大きな改善が近年なされてきたが、溶液加工ＯＬＥＤは、真空蒸発ＳＭＯＬＥＤ素子と比べると、その効率と寿命の点で不都合をいまだ示している。これに対して、種々の層を公知の被覆方法（印刷、スピンコーティング）で容易に製造することができる点で、真空室での複雑な気相堆積プロセスに対して、優位性は、溶液からの単純な加工にある。
【０００９】
色の均質性は、少量のドーパントが正確に分散されねばならないことから、気相堆積低分子の場合に達成することは、ある場合には非常に困難でもある。溶液中のコポリマー、ポリマーブレンドまたは低分子の場合には、たとえば、エミッターまたは電荷輸送単位のような必要とされる成分は、正確な濃度で非常に正確に分散することができる。
【００１０】
先行技術による多くのＯＬＥＤは、層内に活性ポリマーを含み、ポリマーは、すべての必要とされる機能単位を含む。このポリマー層は、多くは中間層に適用され、たとえば、正孔注入機能を果たす。
【００１１】
ポリマーブレンドは、種々の目的、たとえば、異なる色（増加する濃度で空色の黄色、赤色、緑色および青色、たとえば、GB 2340304）で発光するポリマー混合物による白色発光素子のために、中間層の超蛍光を減少することを目的とする（たとえば、WO 2008/011953）か、または、異なる特性を有するポリマーを使用することによるレオロジー特性に適応させることを目的とする正孔注入を改善するために使用することもでき、有益であり得る。
【００１２】
ポリマーブレンドは、一般的には、コポリマーを超える全体的な優位性を示さないが、それでも使用される。しかしながら、ブレンドが、コポリマーを超える追加的な優位性を生み出す系が有利である。WO 99/48160では、この型の優位性が、製造されたＯＬＥＤ性能データで示されている：混合物は、混合物中で最高ＨＯＭＯ（最高占有分子軌道）と混合物中の最低ＬＵＭＯ（最低空電子軌道）とが、二つの異なる成分上に局在化して使用される、すなわち、これら二種の成分は、いわゆる「ＩＩ型異種接合」を形成する、すなわち、より高いＨＯＭＯを有する成分は、また、より高いＬＵＭＯを有する。したがって、正孔注入に関連するＨＯＭＯと電子注入に関連するＬＵＭＯとの間の分離は、個々の成分のバンドギャップが減じられず、そのため発光色がより低いエネルギーにシフトしないように減少される。したがって、電荷担体注入はＯＬＥＤ成分の発光色、すなわち、深青色発光ＯＬＥＤ、とは独立して単純化される。
【００１３】
本発明は、また、特に、いわゆる「ＩＩ型異種接合」を形成する規制を満足しなければならない成分を必要とせずに、コポリマーを超える性能データの優位性を提供するブレンドを包含する。
【００１４】
本発明の目的は、ポリマーかブレンドとして、有機電子素子での使用に関して、より低い駆動電圧と増加した素子寿命と同時に良好な効率をもたらす化合物の提供である。
【００１５】
驚くべきことに、酸素原子を介して構造単位に直接結合しないアルキルアルコキシ基を含む構造単位を含むポリマーを含有するポリマーまたはポリマーブレンドが駆動電圧の減少を生じることが見出された。これは、本発明のポリマーを含むポリマーおよびポリマーブレンドのいずれの場合にも証明された。さらに、これら系の効率と寿命を増加することも可能となった。
【００１６】
この目的のために、本発明は、構造単位Ｚとして、芳香族もしくは複素環式芳香族環構造を含むポリマーであって、芳香族もしくは複素環式芳香族環構造の少なくとも一つのＨ原子は、アルキルアルコキシ基のＣ原子を介して、芳香族もしくは複素環式芳香族環構造に結合するアルキルアルコキシ基Ａにより置換され、芳香族もしくは複素環式芳香族環構造は、任意の所望の型の一以上の置換基Ｒ１により置換される、ポリマーを提供する。
【００１７】
本発明の一つの具体例では、アルキルアルコキシ基Ａは、好ましくは、芳香族もしくは複素環式芳香族基Ａｒを介して、芳香族もしくは複素環式芳香族環構造に結合する。
【００１８】
本発明のさらなる具体例では、アルキルアルコキシ基Ａは、式-Ａｒｎ-（ＣＲ２）ｍ-Ｏ-（ＣＲ２）ｏ-Ｏｘ-（ＣＲ２）ｐ-ＣＲ３にしたがい、Ｒは、互いに独立して、同一であるか異なり、Ｒ１に対して示された意味の一つをとることができるが、好ましくは、Ｈであり、ここで、個々のＣＲ２基は、アルケニル、アルキニル、アリールもしくはヘテロアリール基により置き代えられてよく、ｎ≧０、ｍ＞０、ｏ≧０でｘは０または１であり、ｐ≧０であり、ここで、ｏおよびｐが０であるならば、ｘは０である。
【００１９】
すべての具体例は、アルキルアルコキシ基Ａが酸素原子を介さず、炭素原子を介して構造単位Ｚに結合するという共通の特徴を有する。これが、本発明によるポリマーを含む有機電子素子の駆動電圧の減少を生じる電子的効果を引き起こす。
【００２０】
本発明の目的のために、構造単位Ｚは、好ましくは、５〜６０個の環原子を有する芳香族もしくは複素環式芳香族環構造であって、任意の所望の型の一以上のＲ１基により置換されもよい。Ｚは、一般式Ｉの化合物の骨格を形成し、連続的な重合後、いわゆるポリマー骨組を形成する。
【００２１】
本発明の意味での芳香族環構造は、環構造中に５〜６０個のＣ原子を有する。本発明の意味での複素環式芳香族環構造は、環構造中に２〜６０個のＣ原子と少なくとも一つのヘテロ原子を含むが、ただし、Ｃ原子とヘテロ原子の合計は少なくとも五個である。ヘテロ原子は、好ましくは、Ｓｉ、Ｎ、Ｐ、Ｏ、Ｓおよび/またはＳｅから選ばれ、特に、好ましくは、Ｎ、Ｐ、Ｏおよび/またはＳから選ばれる。本発明の意味での芳香族もしくは複素環式芳香族環構造は、さらに、必ずしもアリールもしくヘテロアリール基のみを含む構造ではなく、その代わりに、加えて、複数のアリールもしくヘテロアリール基は、たとえば、Ｃ（ｓｐ３混成）、Ｎ、Ｏ原子のような非芳香族単位（Ｈ以外の原子は、１０％より少ない。）により中断されていてもよい構造を意味するものと解される。したがって、たとえば、9,9’-スピロビフルオレン、9,9-ジアリールフルオレン、トリアリールアミン、ジアリールエーテルおよびスチルベンのような構造も、本発明の意味での芳香族環構造を意味するものと解されることを意図されてもいるが、二個以上のアリール基が、たとえば、直鎖あるいは分岐鎖アルキル基またはシリル基により中断される系も同様である。Ｐ（=Ｏ）もしくはＣ（=Ｏ）基は、通常は共役中断ではない。
【００２２】
５〜６０個の環原子を有する芳香族もしくは複素環式芳香族環構造は、各場合に、任意の所望の基Ｒにより置換されていてもよく、任意の所望の位置を介して、芳香族もしくは複素環式芳香族系に連結していてもよいが、特に、ベンゼン、ナフタレン、アントラセン、フェナントレン、ピレン、クリセン、ペリレン、フルオランセン、ナフタセン、ペンタセン、ベンゾピレン、ビフェニル、ビフェニレン、ターフェニル、ターフェニレン、フルオレン、スピロビフルオレン、ジヒドロフェナントレン、ジヒドロピレン、テトラヒドロピレン、シス-もしくはトランス-インデノフルオレン、トルクセン、イソトルクセン、スピロトルクセン、スピロイソトルクセン、フラン、ベンゾフラン、イソベンゾフラン、ジベンゾフラン、チオフェン、ベンゾチオフェン、イソベンゾチオフェン、ジベンゾチオフェン、ピロール、インドール、イソインドール、カルバゾール、ピリジン、キノリン、イソキノリン、アクリジン、フェナントリジン、ベンゾ-5,6-キノリン、ベンゾ-6,7-キノリン、ベンゾ-7,8-キノリン、フェノチアジン、フェノキサジン、ピラゾール、インダゾール、イミダゾール、ベンズイミダゾール、ナフトイミダゾール、フェナントリイミダゾール、ピリジンイミダゾール、ピラジンイミダゾール、キノキサリンイミダゾール、オキサゾール、ベンゾオキサゾール、ナフトオキサゾール、アントロオキサゾール、フェナントロオキサゾール、イソオキサゾール、1,2-チアゾール、1,3-チアゾール、ベンゾチアゾール、ピリダジン、ベンゾピリダジン、ピリミジン、ベンゾピリミジン、キノキサリン、1,5-ジアザアントラセン、2,7-ジアザピレン、2,3-ジアザピレン、1,6-ジアザピレン、1,8-ジアザピレン、4,5-ジアザピレン、4,5,9,10テトラアザピレン、ピラジン、フェナジン、フェノキサジン、フェノチアジン、フルオルビン、ナフチリジン、アザカルバゾール、ベンゾカルボリン、フェナントリリン、1,2,3-トリアゾール、1,2,4-トリアゾール、ベンゾトリアゾール、1,2,3-オキサジアゾール、1,2,4-オキサジアゾール、1,2,5-オキサジアゾール、1,3,4-オキサジアゾール、1,2,3-チアジアゾール、1,2,4-チアジアゾール、1,2,5-チアジアゾール、1,3,4-チアジアゾール、1,3,5-トリアジン、1,2,4-トリアジン、1,2,3-トリアジン、テトラゾール、1,2,4,5-テトラジン、1,2,3,4-テトラジン、1,2,3,5-テトラジン、プリン、プテリジン、インドリジン、ベンゾチアジアゾール、ベンズアントレン、ベンズアントラセン、ルビセンおよびトリフェニレンから誘導される基を意味するものと解される。
【００２３】
本発明によるポリマーにおいて、以下が、好ましい。
【００２４】
Ｒ１は、各場合に、互いに独立して、さらなる構造単位への結合であるか、または、Ｈ、Ｄ、Ｆ、Ｃｌ、Ｂｒ、Ｉ、Ｎ（Ｒ２）２、Ｎ（Ａｒ）２、Ｃ（=Ｏ）Ａｒ、Ｐ（=Ｏ）Ａｒ２、Ｓ（=Ｏ）Ａｒ、Ｓ（=Ｏ）２Ａｒ、ＣＲ２=ＣＲ２Ａｒ、ＣＮ、ＮＯ２、Ｓｉ（Ｒ２）３、Ｂ（ＯＲ２）２、ＯＳＯ２Ｒ２、１〜４０個のＣ原子を有する直鎖アルキル、アルコキシもしくはチオアルコキシ基、または３〜４０個のＣ原子を有する分岐あるいは環状アルキル、アルコキシもしくはチオアルコキシ基（夫々は、１以上の基Ｒ２により置換されてよく、１以上の隣接しないＣＨ２基は、Ｒ２Ｃ=ＣＲ２、Ｃ≡Ｃ、Ｓｉ（Ｒ２）２、Ｇｅ（Ｒ２）２、Ｓｎ（Ｒ２）２、Ｃ=Ｏ、Ｃ=Ｓ、Ｃ=Ｓｅ、Ｃ=ＮＲ２、Ｐ（=Ｏ）（Ｒ２）、ＳＯ、ＳＯ２、ＮＲ２、Ｏ、ＳもしくはＣＯＮＲ２で置き代えられてよく、また、１以上のＨ原子は、Ｆ、Ｃｌ、Ｂｒ、Ｉ、ＣＮもしくはＮＯ２で置き代えられてよい。）、または、各場合に１以上の基Ｒ２により置換されてよい５〜４０個の芳香族環原子を有する芳香族もしくは複素環式芳香族環構造、または、１以上の基Ｒ２により置換されてよい５〜６０個の芳香族環原子を有するアリールオキシもしくはヘテロアリールオキシ基、またはこれらの構造の組み合わせであり；ここで、さらに、２個以上の置換基Ｒは、互いにモノ-あるいはポリ環状、脂肪族もしくは芳香族環構造を形成してもよく、
Ｒ２は、各場合に、互いに独立して、Ｈまたは１〜２０個のＣ原子を有する脂肪族もしくは芳香族炭化水素基である。
【００２５】
本発明の意味でのアリール基は、５〜６０個のＣ原子を含む。本発明の意味でのヘテロアリール基は、２〜６０個のＣ原子と少なくとも一つのヘテロ原子を含むが、ただし、Ｃ原子とヘテロ原子の合計は少なくとも五個である。ヘテロ原子は、好ましくは、Ｓｉ、Ｎ、Ｐ、Ｏ、Ｓおよび/またはＳｅから選ばれ、特に、好ましくは、Ｎ、Ｐ、Ｏおよび/またはＳから選ばれる。ここで、アリールもしくはヘテロアリール基は、単純な芳香族環、すなわち、ベンゼン、または単純な複素環式芳香族環、たとえば、ピリジン、ピリミジン、チオフェン等、または縮合アリールもしくはヘテロアリール基、たとえば、ナフタレン、アントラセン、フェナントレン、キノリン、イソキノリン、ベンゾチオフェン、ベンゾフランおよびインドールを意味するものと解される。
【００２６】
本発明の目的のために、１〜４０個のＣ原子を有するアルキル基は、ここで、加えて、個々のＨ原子もしくはＣＨ２基は、上記した基Ｒ２により置換されていてよく、好ましくは、基メチル、エチル、ｎ-プロピル、ｉ-プロピル、シクロ-プロピル、ｎ-ブチル、ｉ-ブチル、ｓ-ブチル、ｔ-ブチル、シクロ-ブチル、２-メチルブチル、ｎ-ペンチル、ｓ-ペンチル、シクロペンチル、ｎ-ヘキシル、シクロヘキシル、ｎ-ヘプチル、シクロヘプチル、ｎ-オクチル、シクロオクチル、2-エチルヘキシル、トリフルオロメチル、ペンタフルオロエチル、2,2,2-トリフルオロエチル、エテニル、プロペニル、ブテニル、ペンテニル、シクロペンテニル、ヘキセニル、シクロヘキセニル、ヘプテニル、シクロヘプテニル、オクテニル、シクロオクテニル、エチニル、プロピニル、ブチニル、ペンチニル、ヘキシニルおよびオクチニルを意味するものと解される。１〜４０個のＣ原子を有するアルコキシ基は、好ましくは、メトキシ、トリフルオロメトキシ、エトキシ、ｎ-プロポキシ、ｉ-プロポキシ、ｎ-ブトキシ、ｉ-ブトキシ、ｓ-ブトキシ、ｔ-ブトキシ、または２-メチルブトキシを意味するものと解される。
【００２７】
本発明の一つの具体例では、構造単位Ｚが、置換あるいは非置換トランス-インデノフルオレン、ベンゾ-トランス-インデノフルオレン、ジベンゾトランス-インデノフルオレン、シス-インデノフルオレン、ベンゾ-シス-インデノフルオレン、ジベンゾ-シス-インデノフルオレン、スピロビフルオレン、ジヒドロフェナントレン、フェナントレン、フルオレン、ジベンゾフラン、ベンゾフルオレン、ベンゾクロメン、ジベンゾオキセピンおよびアントラセンならびに前記構造単位の誘導体から選ばれることが、好ましい。
【００２８】
本発明のさらなる具体例では、構造単位Ｚは、一般式Ｉにしたがう。
【化１】
0005763059.tif 000002
【００２９】
式中：少なくとも一つの基Ｒ３〜Ｒ１６は、好ましくは、二個の基Ｒ３〜Ｒ１６は、更なる構造単位への結合を示し、少なくとも一つの基Ｒ３〜Ｒ１６は、Ｃ原子を介して一般式Ｉの化合物に結合する直鎖あるいは分岐鎖アルキルアルコキシ基Ａを示し、残りの基Ｒ３〜Ｒ１６はＲ１に示される意味を有する。化合物はトランス-インデノフルオレンである。特に、好ましいものは、少なくとも一つのＲ５、Ｒ６、Ｒ１２および/またはＲ１３がアルキルアルコキシ基Ａを示すものである。
【００３０】
本発明のさらなる具体例では、構造単位Ｚは、一般式Ｉａ、ＩｂおよびＩｃにしたがう。
【化２】
0005763059.tif 000003
【００３１】
式中、ｎ≧１、好ましくは、ｎ＞１でありで、ここで、記号と添え字は上記に示される意味を有する。特に、好ましいものは、少なくとも一つのＲ５、Ｒ６、Ｒ１２および/またはＲ１３がアルキルアルコキシ基Ａを示すものである。ここで、破線は、ポリマー中の隣接する構造単位への結合を示す。
【００３２】
本発明のさらなる具体例では、構造単位Ｚが、一般式ＩＩにしたがう。
【化３】
0005763059.tif 000004
【００３３】
式中：少なくとも一つの基Ｒ１７〜Ｒ３０は、好ましくは、二個の基Ｒ１７〜Ｒ３０は、更なる構造単位への結合を示し、少なくとも一つの基Ｒ１７〜Ｒ３０は、Ｃ原子を介して一般式ＩＩの化合物に結合する直鎖あるいは分岐鎖アルキルアルコキシ基Ａを示し、残りの基Ｒ１７〜Ｒ３０は、Ｒ１に示される意味を有する。特に、好ましいものは、少なくとも一つのＲ２４、Ｒ２５、Ｒ２６および/またはＲ２７がアルキルアルコキシ基Ａを示すものである。
【００３４】
構造単位Ｚは、さらに、好ましくは、式ＩＩａ、ＩＩｂまたはＩＩｃに対応する。
【化４】
0005763059.tif 000005
【００３５】
式中、ｎ≧１であり、好ましくは、ｎ＞１でありで、ここで、記号と添え字は上記に示される意味を有する。特に、好ましいものは、少なくとも一つのＲ２４、Ｒ２５、Ｒ２６および/またはＲ２７がアルキルアルコキシ基Ａを示すものである。ここで、破線は、ポリマー中の隣接する構造単位への結合を示す。
【００３６】
本発明のさらなる具体例では、構造単位Ｚが、一般式ＩＩＩにしたがう。
【化５】
0005763059.tif 000006
【００３７】
式中：少なくとも一つの基Ｒ３１〜Ｒ３８は、好ましくは、二個の基Ｒ３１〜Ｒ３８は、更なる構造単位への結合を示し、少なくとも一つの基Ｒ３１〜Ｒ３８は、Ｃ原子を介して一般式ＩＩＩの化合物に結合する直鎖あるいは分岐鎖アルキルアルコキシ基Ａを示し、残りの基Ｒ３１〜Ｒ３８はＲ１に示される意味を有し、Ｘは、ＣＲ２１、ＮＲ１、Ｏ、-ＣＨ２-、-ＣＨ２-ＣＨ２-、-ＣＨ-ＣＨ-、-Ｏ-ＣＨ２-、-ＣＨ２-Ｏ-ＣＨ２-、ＣＡＲ１またはＣＡ２である。基ＣＡＲ１またはＣＡ２において、Ａは、本発明にしたがって使用されるアルキルアルコキシ基をあらわすことを意図している。
【００３８】
本発明のさらなる具体例では、構造単位Ｚが、一般式ＩＩＩａ、ＩＩＩｂ、ＩＩＩｃ、ＩＩＩｄ、ＩＩＩｅ、ＩＩＩｆまたはＩＩＩｇにしたがう。
【化６】
0005763059.tif 000007
【００３９】
式中、ｎ≧１であり、好ましくは、ｎ＞１でありで、ここで、記号と添え字は上記に示される意味を有し、Ｙは、さらに、ＮＲ１、Ｏ、-ＣＨ-ＣＨ-、-Ｏ-ＣＨ２-、-ＣＨ２-Ｏ-ＣＨ２-、ＣＡＲ１またはＣＡ２である。基ＣＡＲ１およびＣＡ２において、Ａは、本発明にしたがって使用されるアルキルアルコキシ基をあらわす。ここで、破線は、ポリマー中の隣接する構造単位への結合を示す。
【００４０】
本発明のさらなる具体例では、構造単位Ｚが、一般式ＩＶにしたがう。
【化７】
0005763059.tif 000008
【００４１】
式中：少なくとも一つの基Ｒ３９〜Ｒ６０は、好ましくは、二個の基Ｒ３９〜Ｒ６０は、更なる構造単位への結合を示し、少なくとも一つの基Ｒ３９〜Ｒ６０は、Ｃ原子を介して一般式ＩＶの化合物に結合する直鎖あるいは分岐鎖アルキルアルコキシ基Ａを示し、残りの基Ｒ３９〜Ｒ６０はＲ１に示される意味を有する。
【００４２】
構造単位Ｚは、さらに、好ましくは、一般式ＩＶａ、またはＩＶｂにしたがう。
【化８】
0005763059.tif 000009
【００４３】
式中、ｎ≧１であり、好ましくは、ｎ＞１でありで、ここで、記号と添え字は上記に示される意味を有す。ここで、破線は、ポリマー中の隣接する構造単位への結合を示す。
【００４４】
本発明による構造単位の例は、以下に示す化合物１〜７である。
【化９】
0005763059.tif 000010
【００４５】
本発明の意味でのポリマーは、オリゴマーとデンドリマーを意味するものと解されることも意図している。
【００４６】
本発明の目的のために、用語「オリゴマー」は、３〜９個の反復単位を有する化合物に適用される。本発明の意味でのポリマーは、１０個以上の反復単位を有する化合物を意味するものと解される。ここで、ポリマーの分岐因子は０（直鎖ポリマー、分岐点なし）と１（完全に分岐したデンドリマー）の間である。
【００４７】
オリゴマー、ポリマーもしくはデンドリマーは、共役していても、部分共役していても、非共役でもよい。オリゴマーまたはポリマーは、直鎖、分岐鎖もしくは樹状であってよい。直鎖で結合する構造において、構造単位Ｚは、互いに直接結合することができるか、二価基を介して、たとえば、置換あるいは非置換アルキレン基を介して、ヘテロ原子を介して、二価の芳香族もしくは複素環式芳香族環基を介して、互いに結合することができるかの何れかであり得る。分岐構造においては、たとえば、３個以上の構造単位Ｚは、三価あるいは多価基を介して、たとえば、三価あるいは多価の芳香族もしくは複素環式芳香族環基を介して、結合することができ、分岐オリゴマーまたはポリマーを形成する。
【００４８】
ポリマー中の構造単位Ｚの割合は、好ましくは、０．０１〜１００モル％の範囲、特に、好ましくは、０．１〜５０モル％の範囲、特に、好ましくは、０．５〜３０モル％の範囲である。
【００４９】
本発明によるポリマーの分子量Ｍｗは、好ましくは、１０，０００〜２，０００，０００ｇ/モルの範囲、特に、好ましくは、１００，０００〜１，５００，０００ｇ/モルの範囲、特に、好ましくは、２００，０００〜１，０００，０００ｇ/モルの範囲である。分子量Ｍｗは、内部ポリスチレン標準に対するＧＰＣ（＝ゲル透過クロマトグラフィー）により測定される。
【００５０】
一以上の構造単位Ｚに加えて、本発明によるポリマーは、上記構造単位Ｚとは異なる更なる構成単位を含んでもよい。これらは、WO 02/077060 A1およびWO 2005/014689 A2に広範に開示され、挙げられるものである。これらは、参照として、本願に組み込まれる。更なる構造単位は、たとえば以下に記載されるクラスから生じることができる：
群１：ポリマーの正孔注入および/または正孔輸送特性に作用する単位。
【００５１】
群２：ポリマーの電子注入および/または電子輸送特性に作用する単位。
【００５２】
群３：群１および群２からの個々の単位の組み合わせを有する単位。
【００５３】
群４：電子燐光発光を電子蛍光発光の代わりに得ることができる程度に、発光特性を変更する単位。
【００５４】
群５：いわゆる一重項状態から三重項状態への遷移を改善する単位。
【００５５】
群６：得られるポリマーの発光色に作用する単位。
【００５６】
群７：典型的には骨組として使用される単位。
【００５７】
群８：膜形態学特性および/または得られるポリマーのレオロジー特性に作用する単位。
【００５８】
本発明の好ましいポリマーは、少なくとも１つの構造単位が電荷輸送特性を有するもの、即ち群１および/または群２からの単位を含むものである。
【００５９】
正孔注入および/または正孔輸送特性を有する群１からの構造単位は、たとえば、トリアリールアミン、ベンジジン、テトラアリール-パラ-フェニレンジアミン、トリアリールホスフィン、フェノチアジン、フェノキサジン、ジヒドロフェナジン、チアントレン、ジベンゾ-パラ-ジオキシン、フェノキサチン、カルバゾール、アズレン、チオフェン、ピロールおよびフラン誘導体と、更には、高ＨＯＭＯ（ＨＯＭＯ＝最高占有分子軌道）を有するさらなるＯ-、Ｓ-もしくはＮ-含有へテロ環である。これらのアリールアミンおよびヘテロ環は、ポリマー中で、好ましくは、−５．８ｅＶ（真空レベルに対して）より大な、特に好ましくは、−５．５ｅＶより大なＨＯＭＯを生じる。
【００６０】
電子注入および/または電子輸送特性を有する群２からの構造単位は、たとえば、ピリジン、ピリミジン、ピリダジン、ピラジン、オキサジアゾール、キノリン、キノキサリン、アントラセン、ベンズアントラセン、ピレン、ペリレン、ベンズイミダゾール、トリアジン、ケトン、ホスフインオキシドおよびフェナジン誘導体のみならずトリアリールボランならびに低ＬＵＭＯ（ＬＵＭＯ＝最低空分子軌道）を有するさらなるＯ-、Ｓ-もしくはＮ-含有へテロ環である。これらの単位は、ポリマー中で、好ましくは、−１．５ｅＶ（真空レベルに対して）未満の、特に、好ましくは、−２．０ｅＶ未満のＬＵＭＯを生じる。
【００６１】
本発明のポリマーは、正孔移動性を増加する構造と、電子移動性を増加する構造（即ち、群１および２からの単位）が互いに直接結合している構造または正孔移動性と電子移動性の双方を増加する構造を含む群３からの単位を含むことが好ましいかもしれない。これら単位の幾つかは、エミッターとして役立ち、発光色を緑色、黄色あるいは赤色にシフトすることができる。それゆえ、それらの使用は、たとえば、元来が青色発光のポリマーから他の発光色の生成のために適している。
【００６２】
群４からの構造単位は、室温でさえも、高効率で三重項状態から発光することができる、即ち、電子蛍光発光の代わりに電子燐光発光を呈し、一般的にエネルギー効率の増加を引き起こすことができる。この目的のために適するのは、まず、３６より大な原子番号を有する重い原子を含む化合物である。好ましい化合物は、上記条件を満足するｄあるいはｆ遷移金属を含むものである。ここで、特に好ましいものは、８乃至１０属（Ｒｕ、Ｏｓ、Ｒｈ、Ｉｒ、Ｐｄ、Ｐｔ）からの元素を含む対応する構造単位である。本発明のポリマーのために適する構造単位は、ここで、たとえば、種々の錯体であり、たとえば、WO 02/068435 A1、WO 02/081488 A1、EP 1239526 A2およびWO 2004/026886 A2に記載されている。対応するモノマーは、WO 02/068435 A1およびWO 2005/042548 A1に記載されている。
【００６３】
群５からの構造単位は、一重項状態から三重項状態への遷移を改善するものであり、群４からの構造単位のサポートに使用され、これら構造単位の燐光特性を改善する。この目的のために適するものは、特に、カルバゾールおよび架橋カルバゾール２量体単位であり、たとえば、WO 2004/070772 A2およびWO 2004/113468 A1に記載されている。また、この目的のために適するものは、ケトン、ホスフィンオキシド、スルホキシド、スルホン、シラン誘導体および類似化合物であり、たとえば、WO 2005/040302 A1に記載されている。
【００６４】
上記言及されたものに加えて群６からの構造単位は、上記群の範囲に入らない少なくとも１つの更なる芳香族構造もしくは別の共役構造を有するものであり、即ち、電荷担持移動性に関する作用が少ししかなく、有機金属錯体でなく、一重項-三重項遷移に作用しないものである。この型の構造要素は、得られるポリマーの発光色にも作用することができる。それゆえ、単位に応じて、それらはエミッターとしても使用されることもできる。ここで好ましいものは、６〜４０個のＣ原子を有する芳香族構造およびまたトラン、スチルベンあるいはビスチリルアリーレン誘導体であり、夫々は、１以上の基Ｒにより置換されていてもよい。ここで特に好ましいものは、1,4-フェニレン、1,4-ナフチレン、1,4-あるいは9,10-アントリレン、1,6-、2,7-あるいは4,9-ピレニレン、3,9-あるいは3,10-ペリレニレン、4,4’-ビフェニリレン、4,4”-ターフェニリレン、4,4’-ビ-1,1’-ナフチリレン、4,4’-トラニレン、4,4’-スチルベニレン、4,4”-ビススチリルアリーレン、ベンゾチアジアゾールおよび対応する酸素誘導体、キノキサリン、フェノチアジン、フェノキサジン、ジヒドロフェナジン、ビス（チオフェニル）アリーレン、オリゴ（チオフェニレン）、フェナジン、ルブレン、ペンタセンまたはペリレン誘導体とトリアリールアミンもしくはスチリルトリアリールアミンの組み込みであり、好ましくは、置換され、または、好ましくは、共役プッシュ-プル系（ドナーおよびアクセプター置換基により置換された系）、または、好ましくは、置換されたスクアリンもしくはキナクリドンのような系である。
【００６５】
群７からの構造単位は、ポリマー骨組として典型的に使用される６〜４０個のＣ原子を有する芳香族構造を有する単位である。これらは、たとえば、4,5-ジヒドロピレン誘導体、4,5,9,10-テトラヒドロピレン誘導体、フルオレン誘導体、9,9’-スピロビフルオレン誘導体、フェナントレン誘導体、9,10-ジヒドロフェナントレン誘導体、5,7-ジヒドロジベンゾオキセピン誘導体、シス-およびトランス-インデノフルオレン誘導体である。
【００６６】
群８からの構造単位は、膜形態学特性および/または得られるポリマーのレオロジー特性に作用する単位であり、たとえば、シロキサン、長鎖アルキルまたはフッ化物基のみならず、特に、たとえば、液晶生成単位もしくは架橋可能基のような剛直あるいは柔軟な単位である。
【００６７】
構造単位Ｚに加えて、本発明の好ましいポリマーは、本発明の構造単位とは異なる群１乃至８から選ばれる１以上の単位を同時に追加的に含んでもよい。１つの群からの１以上の構造単位が同時に存在することが同様に好ましい。
【００６８】
ここで、少なくとも一つの構造単位Ｚに加えて、本発明の好ましいポリマーは、群７からの単位を、特に、好ましくは、ポリマー中の構造単位の合計数を基礎として少なくとも５０モル％含む。
【００６９】
同様に、本発明の好ましいポリマーは、電荷輸送または電荷注入を改善する単位、すなわち、群１および/または２からの単位を、好ましくは、これら単位を０．５〜３０モル％の割合で含み、非常に、特に、好ましくは、これら単位を１〜１０モル％の割合で含む。
【００７０】
さらに、本発明の特に好ましいポリマーは、群７からの構造単位と群１および/または２からの単位を含んでもよく、少なくとも５０モル％の群７からの単位と０．５〜３０モル％の群１および/または２からの単位を含んでよい。
【００７１】
さらに、本発明の特に好ましいポリマーは、群６からの構造単位と群１および/または２からの単位を含んでもよく、少なくとも５モル％の群６からの単位と０．５〜３０モル％の群１および/または２からの単位を含んでよい。
【００７２】
本発明によるポリマーは、構造単位Ｚを含むホモポリマーかコポリマーの何れかであってよい。本発明によるポリマーは、直鎖、分岐鎖もしくは架橋であってよい。一以上の構造単位Ｚとその好ましい副構造に加えて、本発明によるコポリマーは、上記群１〜群８からの一以上の更なる構造を潜在的に有してもよい。
【００７３】
本発明のさらなる具体例では、さらなる構造単位は、好ましくは、以下の構造単位Ｖａ、Ｖｂ、Ｖｃ、Ｖｄ、Ｖｅ、Ｖｆ、ＶｇおよびＶｈから選ばれる。
【化１０】
0005763059.tif 000011
【００７４】
式中、Ｒは、互いに独立して、同一であるか異なり、Ｒ１またはＡｒ１と同じ意味を有し、Ａｒ２、Ｘ１、Ｘ２、Ｘ３およびＸ４は、夫々、互いに独立して、Ｒ１に示される意味を有し、Ｘ５は、Ｏ、ＳもしくはＮＲ１であり、Ｘ６は、Ｒ１により置換されたまたは非置換のアルキレン基であって、一以上のＣ原子はＯで置き代えられてよく、または芳香族環構造であり、Ａｒ１およびＡｒ２は夫々、互いに独立して、芳香族もしくは複素環式芳香族基であり、ｎ≧１である。ここで、破線は、ポリマー中の隣接する構造単位への結合を示す。
【００７５】
本発明の目的のために、本発明のポリマーは、共役または部分共役および/またはブロックコポリマーであり得る。
【００７６】
本発明は、さらに、上記定義されるポリマーと少なくとも一つのさらなる有機、有機金属もしくはポリマー化合物を含むブレンドに関する。
【００７７】
本発明によるブレンド中で、さらなる化合物は、正孔注入、正孔輸送、正孔障壁、電子注入、電子輸送、電子障壁、エミッター、励起子生成単位または骨組単位およびそれらの組み合わせから選ばれる構造単位を含む。さらなる化合物は、追加的に、上記群１〜８からの上記構造単位を含んでもよい。
【００７８】
ブレンドのさらなるポリマー化合物は、好ましくは、構造単位Ｖａ、Ｖｂ、Ｖｃ、Ｖｄ、Ｖｅ、Ｖｆ、ＶｇまたはＶｈを含む。
【化１１】
0005763059.tif 000012
【００７９】
式中、Ｒは、互いに独立して、同一であるか異なり、Ｒ１またはＡｒ１に示される意味を有し、Ａｒ２、Ｘ１、Ｘ２、Ｘ３およびＸ４は、夫々、互いに独立して、Ｒ１に示される意味を有し、Ｘ５は、Ｏ、ＳもしくはＮＲ１であり、Ｘ６は、Ｒ１により置換されたまたは非置換のアルキレン基であって、一以上のＣ原子はＯで置き代えられてよく、または芳香族環構造であり、Ａｒ１およびＡｒ２は夫々、互いに独立して、芳香族もしくは複素環式芳香族基であり、ｎ≧１である。ここで、破線は、ポリマー中の隣接する構造単位への結合を示す。
【００８０】
本発明の好ましい具体例では、ブレンドは、上記定義されるポリマーとエミッター単位と正孔障壁単位を含むポリマー化合物を含む。
【００８１】
本発明のさらに好ましい具体例では、ブレンドは、上記定義されるポリマーとエミッター単位を含むポリマー化合物と正孔障壁単位を含むポリマー化合物を含む。これは、少なくとも三個のポリマー成分から構築されるブレンドである。ブレンドは、さらなるポリマー化合物もしくはポリマーを追加的に含んでもよい。好ましいものは、三個以上のポリマーを含むブレンドである。各場合に、ブレンド中のひとつのポリマーがポリマー骨組みと唯一つの型の機能単位を含むことが、特に、好ましい。したがって、ブレンドは、本発明にしたがって、以下にとおり構築される。
【００８２】
本発明による構造単位を含むポリマー、および
正孔注入単位を含むポリマーおよび/または
正孔輸送単位を含むポリマーおよび/または
正孔障壁単位を含むポリマーおよび/または
エミッター単位を含むポリマーおよび/または
電子注入単位を含むポリマーおよび/または
電子輸送単位を含むポリマーおよび/または
電子障壁単位を含むポリマーおよび/または
励起子生成単位を含むポリマー
したがって、本発明の好ましいものは、ブレンドがさらなるポリマーを含み、夫々は、互いに独立して、正孔注入、正孔輸送、正孔障壁、電子注入、電子輸送、電子障壁、エミッター、励起子生成単位を含む。
【００８３】
本発明の好ましいものは、個々の成分が、いわゆる「ＩＩ型ヘテロ接合」を含まない、すなわち、より高いＨＯＭＯを有する成分は、また、より高いＬＵＭＯを有さないブレンドである。特に、好ましいものは、含まれる成分のＬＵＭＯが同じであるブレンドである。
【００８４】
構造単位Ｚと任意のさらなる構造単位を重合することが可能であるために、構造単位は、好ましくは、カップリング反応、好ましくは、金属触媒架橋カップリング反応に使用できる脱離基を含む。脱離基で官能化された化合物は重合のための基礎となる。したがって、臭素誘導体は、スズキカップリングによりアリールボロン酸もしくはアリールボロン酸誘導体と反応することができ、または、スチル反応により有機錫化合物と反応して、対応するオリゴマー、ポリマーもしくはデンドリマーを得る。
【００８５】
これらのプロセスは先行技術により知られている。したがって、スズキカップリンッグは、たとえば、ジフェニル誘導体もしくはビニル芳香族化合物の生成のためのクロスカップリンッグ反応であり、ここで、アリールボロン酸は、好ましくは、触媒、好ましくは、パラジウム-ホスフィン錯体の使用により、ハロゲン化芳香族化合物と反応する。芳香族化合物の反応性は、臭素からトリフルオロメタンスルホン酸エステルを介して沃素まで増加するが、さしあたりは、弱い反応性の塩化芳香族化合物でさえも、パラジウム-ホスフィン触媒により反応することができる。スチルクロスカップリンッグ反応は、有機ホウ素化合物に代えて、有機錫化合物を使用して、同様に進行するが、その高い毒性により好まれない。
【００８６】
本発明の目的のために、特に、好ましい構造単位は、たとえば、臭素、沃素、ボロン酸、ボロン酸エステル、トシレートもしくはトリフレートのような反応性脱離基により置換される。これらは、対応する共役、部分共役もしくは非共役ポリマー、オリゴマーの製造のためのコモノマーとしてまたデンドリマーのコアとしても使用することができる。ここで、重合は、好ましくは、ハロゲン官能基もしくはボロン酸官能基により実行される。
【００８７】
この関連で特に、好ましいものは、以下のジブロモ置換化合物もしくはそのボロン酸誘導体またはそれらの組み合わせである。
【化１２】
0005763059.tif 000013
【００８８】
本発明によるポリマーまたは本発明によるブレンドは、有機電子素子中で使用することができるが、ポリマーまたはブレンドは、好ましくは、有機層内に存在する。有機層は、さらに、さらなる構成成分、たとえば、低分子量化合物もしくはフィルム形成特性を改善する化合物を含む。有機層の製造のために、本発明によるポリマーまたは本発明によるブレンドと一以上の溶媒を含む液体処方が、溶液からコーティングにより通常調製される。この目的のために必要な技術は、当業者に知られている。ポリマー層は、たとえば、溶液からの被覆により、たとえば、スピンコーティングにより製造することができる。ポリマー層の適用と溶媒の除去後、ポリマーは、追加的に架橋することができる。架橋は、誘導放射（たとえば、ＵＶ光、可視光、マイクロウエーブ、電子ビーム）または熱により実行することができる。しかしながら、架橋のために適切である置換基、たとえば、ビニル基が存在せねばならない。
【００８９】
したがって、本発明は、さらに、本発明によるポリマーまたは本発明によるブレンドと一以上の溶媒を含む処方に関する。この型の処方を調製することができる方法は、当業者により知られ、たとえば、WO 02/072714、WO 03/019694 およびそこに引用された文献に記載されている。
【００９０】
適切で好ましい溶媒は、たとえば、トルエン、アニソール、キシレン、メチルベンゾエート、ジメチルアニソール、メシチレン、テトラリン、ベラトロールおよびテトラヒドロフランまたはそれらの混合物である
本発明は、さらに、一以上の有機層を含む有機電子素子に関し、少なくとも一つの層は、本発明によるポリマーまたは本発明によるブレンドを含む。
【００９１】
本発明のさらなる具体例では、素子は複数の層を含む。これらは、本発明によるポリマーまたは本発明によるブレンドを含む層またはそれらとは独立したポリマー、ブレンドもしくは低分子量化合物を含む層であり得る。ここで、本発明によるポリマーまたは本発明によるブレンドは、正孔輸送、正孔注入、エミッター、電子輸送、電子注入、電荷障壁および/または電荷生成層の形で存在することができる
有機エレクトロルミネセンス素子は、一つの発光層もしくは複数の発光層を含んでもよい。複数の発光層が存在するならば、これらは、特に好ましくは、３８０ｎｍ〜７５０ｎｍ間に全体で複数の最大発光波長を有し、全体として、白色発光が生じ、換言すれば、蛍光もしくは燐光を発することができる種々の発光化合物が発光層に使用される。特に好ましいものは、３層構造であり、その３層は青色、緑色およびオレンジ色もしくは赤色発光するものである。（基本構造については、たとえば、WO 05/011013参照。）発光素子は、たとえば、表示装置（ＬＣＤ）の照明もしくはバックライトのために適している。
【００９２】
さらに、好ましい具体例では、素子は、複数の層を含み、その一つは発光層であり、その一つは本発明のポリマーを含む電子注入層である。
【００９３】
これらの層とは別に、素子は、更なる層、たとえば、各場合に、一以上の正孔注入層、正孔輸送層、正孔障壁層、電子輸送層、電子障壁層、励起子障壁層および/または電荷生成層（IDMC 2003, Taiwan; Session 21 OLED (5), T.Matsumoto, T. Nakada, J.Endo, K. Mori, N. Kawamura, A. Yokoi, J.Kido, 電荷生成層を有するマルチフォトン有機ＥＬ素子）をも含んでもよい。同様に、たとえば、励起子障壁機能を有する中間層を、二個の発光層の間に導入することも可能である。しかしながら、これら各層は必ずしも存在する必要はないことが指摘されねばならない。これらの層は、同様に、上記定義されるとおりの本発明によるポリマーまたは本発明によるブレンドを含む。複数のＯＬＥＤが互いに上に配置されることも可能であり、達成されるべき光収率に関して、効率に関する更なる増加が可能となる。光のアウトカップリングを改善するために、ＯＬＥＤの光の出口側の最後の有機層が、全反射の割合を減少するナノフォームとして設計することもできる。
【００９４】
素子は、さらに、低分子から構築される層を含んでもよい（ＳＭＯＬＥＤ）。これらは、たとえば、高真空中での低分子の蒸発により製造することができる。
【００９５】
したがって、さらに好ましい有機エレクトロルミネッセンス素子は、１以上の層が昇華プロセスにより適用され、材料は、１０−５mbar以下、好ましくは、１０−６mbar以下、特に好ましくは、１０−７mbar以下の圧力で真空昇華ユニット中で蒸着される。
【００９６】
同様に、１以上の層が、ＯＶＰＤ(有機気相堆積)プロセスあるいはキャリアーガス昇華を用いて適用されることを特徴とする有機エレクトロルミネッセンス素子が好ましく、材料は、一般的には１０−５mbar〜１barの圧力で適用される。
【００９７】
さらに、１以上の層が、溶液から、たとえば、スピンコーティングにより、もしくはたとえば、スクリーン印刷、フレキソ印刷またはオフセット印刷、特に好ましくは、ＬＩＴＩ（光誘起熱画像化、熱転写印刷）もしくはインクジェット印刷のような所望の印刷法により製造されることを特徴とする有機エレクトロルミネッセンス素子が好ましい。可溶性化合物は、必要ならば、適切な置換により得られ、この目的のために必要である。
【００９８】
有機電子素子は、好ましくは、有機エレクトロルミネッセンス素子（ＯＬＥＤ）、ポリマーエレクトロルミネッセンス素子（ＰＬＥＤ）、有機集積回路（Ｏ-ＩＣ）、有機電界効果トランジスタ（Ｏ-ＦＥＴ）、有機薄膜トランジスタ（Ｏ-ＴＦＴ）、有機発光トランジスタ（Ｏ-ＬＥＴ）、有機太陽電池（Ｏ-ＳＣ）、有機光検査素子、有機光受容器、有機電場消光素子（Ｏ-ＦＱＤ）、発光電子化学電池（ＬＥＣ）または有機レーザーダイオード（Ｏ-ｌａｓｅｒ）である。
【００９９】
素子は、通常、陰極と陽極（電極）を含む。本発明の目的のために、電極（陰極、陽極）は、高度に効率的な電子もしくは正孔注入を保証するために、それらの電位が隣接する有機層の電位に可能な限り適合するよう選択される。
【０１００】
陰極は、好ましくは、低い仕事関数を有する金属、たとえば、アルカリ土類金属、アルカリ金属、主族金属あるいはランタノイド金属（たとえば、Ｃａ、Ｂａ、Ｍｇ、Ａｌ、Ｉｎ、Ｍｇ、Ｙｂ、Ｓｍ等）のような種々の金属を含む金属合金もしくは多層構造を含む。多層構造の場合、たとえばＡｇのような比較的高い仕事関数を有する金属を前記金属に加えて使用することもでき、たとえば、Ｃａ/ＡｇもしくはＢａ/Ａｇのような金属の組み合わせが一般的に使用される。高い誘電定数を有する材料の薄い中間層を金属陰極と有機半導体との間に導入することも好ましい。この目的のために適切なのは、たとえば、アルカリ金属もしくはアルカリ土類金属フッ化物だけでなく対応する酸化物もしくは炭酸塩等である（たとえば、ＬｉＦ、Ｌｉ２Ｏ、ＢａＦ２、ＭｇＯ、ＮａＦ、ＣｓＦ、Ｃｓ２Ｏ、Ｃｓ２ＣＯ３等）。この層の厚さは、好ましくは、１〜１０ｎｍ、特に、好ましくは、２〜８ｎｍである。
【０１０１】
陽極は、好ましくは、高い仕事関数を有する材料を含む。陽極は、好ましくは、真空に対して４．５ｅＶ超の電位を有する。この目的に適切なものは、一方で、たとえば、Ａｇ、ＰｔもしくはＡｕのような高還元電位を有する金属である。他方で、金属/金属酸化物電極（たとえば、Ａｌ/Ｎｉ/ＮｉＯｘ、Ａｌ/ＰｔＯｘ）も好ましいかもしれない。いくつかの用途では、少なくとも一つの電極は、有機材料の照射（Ｏ−ＳＣ）もしくは光のアウトカップリング（ＯＬＥＤ/ＰＬＥＤ、Ｏ−ｌａｓｅｒ）の何れかを可能とするために、透明でなければならない。好ましい構成は、透明陽極を使用する。ここで、好ましい陽極材料は、伝導性混合金属酸化物である。特に、好ましいものは、インジウム錫酸化物（ＩＴＯ）もしくはインジウム亜鉛酸化物（ＩＺＯ）である。さらに好ましいものは、伝導性のドープされた有機材料、特に、たとえば、ＰＥＤＯＴもしくはＰＡＮＩのような伝導性のドープされたポリマーである。
【０１０２】
素子は、用途に応じて、それ自体公知の方法で構造化され、接点を供給され、このような素子の寿命が水および/または空気の存在で徹底的に短くなることから、最後に密封される。
【０１０３】
本発明は、いくつかの例を参照して、以下により詳細に説明されるが、本発明の範囲を限定するものと解釈してはならない。
【０１０４】
例：
例１〜４において、本発明にしたがう好ましいモノマーもしくはその前駆体が調製される。例５〜７において、本発明にしたがう好ましいポリマーと比較例のポリマーが調製される。例８〜１１において、本発明にしたがう好ましいブレンドが調製される。
【０１０５】
Ａ）例１〜４：モノマーの合成
例１：1-ブロモ-4-（3-エトキシプロピル）ベンゼン３の調製
【化１３】
0005763059.tif 000014
【０１０６】
工程１：3-（4-ブロモフェニル）プロピオン酸１
【化１４】
0005763059.tif 000015
【０１０７】
４５．２５ｇ（１モル当量、０．４モル）の2,2,4-トリメチル-2-オキサゾリンが、１０００ｍｌのＴＨＦ中にまず導入され、保護ガス下、−７８℃まで冷却される。１６０ｍｌ（１モル当量、０．４モル）のn-ブチルリチウム（ヘキサン中２．５Ｍ）が、ゆっくりと滴下される。１時間後、１００ｍｌのＴＨＦ中に溶解された９９．９ｇ（１モル当量、０．４モル）の4-ブロモベンジルブロミドが、ゆっくりと滴下される。溶液は一晩で室温にもたらされる。溶液は２００ｍｌまで濃縮され、有機層はエーテルと１０％ＨＣｌ溶液で抽出され、水性層は、４０％ＮａＯＨ溶液を使用して中和され、ついで、同様にエーテルで抽出される。有機層は、塩化ナトリウム溶液で洗浄され、硫酸ナトリウムで乾燥され、真空蒸発される。油状物は５００ｍｌの１０％ＨＣｌで、２時間還流下暖められ、一晩冷却される。生成物１は、吸引ろ過され、水で洗浄される。収率は７６．４ｇ（８３．４％）である。
【０１０８】
１H NMR (DMSO, δ(ppm), J (Hz)): 2.49-2.53 (m, 3H), 2.78 (t, 2H, J = 7.57), 7.19 (d, 2H, J = 8.42), 7.45 (d, 2H, J = 8.25)
工程２：3-（4-ブロモフェニル）プロパン-1-オル２
【化１５】
0005763059.tif 000016
【０１０９】
７５ｇ（１モル当量、０．３２７モル）の１が、１０００ｍｌのＴＨＦ中に溶解され、０℃まで冷却される。１５０ｍｌ（４．８３モル当量、１．５８２モル）のボラン-メチルスルフィド錯体が、ゆっくりと滴下され、混合物は、引き続き０℃で１時間攪拌される。混合物は一晩で室温に暖められる。翌日、混合物は再び０℃まで冷却され、５００ｍｌのメタノールが注意深く添加される。混合物は引き続き一晩でゆっくりと室温に暖められ、さらに、１時間攪拌される。
【０１１０】
バッチは、減圧下蒸発され、５００ｍｌのジエチルエーテル中に溶解され、１０％ＮａＯＨで洗浄され、飽和ＮａＣｌ溶液で洗浄され、硫酸ナトリウムで乾燥され、減圧下再蒸発され、収率６９．６２ｇ（９８．９％）の黄色油状物２が残る。
【０１１１】
１H NMR (CDCl3, δ (ppm), J (Hz)): 1.80-1.86 (m, 2H), 2.63 (t, 2H, 7.91), 2.23 (s, 1H), 3.60-3.63 (m, 2H), 7.04 (d, 2H, J = 8.41), 7.37 (d, 2H, J = 8.42)
工程３：p-ブロモ-tert-ブチルベンゼン（1-ブロモ-4-（3-エトキシプロピル）ベンゼン）３
【化１６】
0005763059.tif 000017
【０１１２】
２４．７ｇ（２モル当量、０．６１７モル）の６０％水酸化ナトリウム分散液が、まず導入され、６５ｇ（１モル当量、０．３０２モル）の油状物２が、１００ｍｌのヘプタンとともに添加される。引き続き、５００ｍｌの無水ＴＨＦが添加され、混合物は０℃まで冷却される。アルコール（６５ｇ）と２００ｍｌのＴＨＦの混合物が添加され、混合物は、１時間攪拌される。３９ｍｌ（１．６１３モル当量、０．４８８モル）のヨードエタンが、１５０ｍｌのＴＨＦで希釈され、注意深く滴下される。バッチは、一晩、室温に暖められ、反応の進行は、薄層クロマトグラフ（溶出液：ＤＣＭ/ヘプタン１：１）によりフォローされる。次いで、冷水が注意深く滴下され、混合物は、さらに、３０分間攪拌される。相が分離され、水相が分離され、ジクロロメタンで洗浄される。有機相は水で抽出され、硫酸ナトリウムで乾燥され、ろ過され、減圧下再蒸発され、収率７１．４ｇ（９７．７％）の黄色油状物３が残る。
【０１１３】
１H NMR (CDCl3, δ (ppm), J (Hz)): 1.20 (t, 3H, J = 7.07), 1.83-1.89 (m, 2H), 2.65 (t, 2H, J = 7.91), 3.40 (t, 2H, J = 6.4), 3.46 (q, 2H, J = 7.07 ), 7.06 (d, 2H, J = 8.25), 7.39 (d, 2H, J = 8.41)
例２：1-ブロモ-4-（ブチルベンジルアルコール）４の調製
【化１７】
0005763059.tif 000018
【０１１４】
工程１：1-ブロモ-4-（ブチルベンジルアルコール）
【化１８】
0005763059.tif 000019
【０１１５】
油中での分散剤として６０％水酸化ナトリウムが、まず、よく乾燥された四首フラスコ中に導入され、６００ｍｌのａｂｓ．ＴＨＦがアルゴン下添加される。反応混合物は、０℃まで、冷却され、１５０ｍｌのＴＨＦ中のn-ブタノール溶液は、温度が３℃を超えないようにゆっくりと滴下される。p-ブロモベンジルブロミドが、２５０ｍｌのＴＨＦ中に溶解され、引き続き、温度が５℃を超えないような速度でゆっくりと滴下される。反応混合物は、ゆっくりと室温に温められ、一晩中室温で攪拌される。冷水が注意深く滴下され、混合物は、さらに、３０分間攪拌される。相が分離する。水相が、ジクロロメタンで洗浄される。有機相は水で抽出され、硫酸ナトリウムで乾燥され、ろ過され、溶媒が減圧下除去される。得られた油状物は、真空蒸留（０，１３ｍｂａｒで７６〜７８℃）される。
【０１１６】
１H NMR (CDCl3, δ (ppm): 7.47 (d, 2H, J = 8.13); 7.19 (d, 2H, J = 8.18); 4.42 (s, 2H); 3.46 (t, 2H, J = 7.11); 1.60 (m, 2H, J = 7.07); 1.38 (m, 2H, J = 7.21); 0.92 (t, 3H, J = 7.18)
例３：2,8-ジブロモ-6,6-ビス（4-（3-エトキシプロピル）フェニル）-12,12-ジオクチル-6,12-ジヒドロインデノ［1,2-b］フルオレン８の調製
【化１９】
0005763059.tif 000020
【０１１７】
工程１：（2-（9,9-ジオクチル-9H-フルオレン-2-イル）フェニル）ビス-（4-（3-エトキシプロピル）フェニル）メタノール６
【化２０】
0005763059.tif 000021
【０１１８】
１８．５ｇ（２モル当量、０．０７６モル）のp-ブロモ-tert-ブチルベンゼン３が、１１０ｍｌのＴＨＦ中にまず導入され、アセトン/乾燥氷浴中−６７℃まで、冷却される。３４ｍｌ（２．２モル当量、０．０８５モル）の２．５Ｍのn-ブチルリチウム（ヘキサン中）が、内部温度が−６５℃を超えないような速度でゆっくりと滴下され、引き続き、攪拌が−７２℃で２時間続けられる。次いで、１９．９ｇ（１モル当量、０．０３７モル）のフェニルジオクチルフルオレン５が、２０ｍｌのＴＨＦ中に溶解され、−６６℃で、ゆっくりと滴下される。反応溶液はさらなる時間−７０℃で、一晩、室温で攪拌される。１５ｍｌの５０％酢酸がバッチに添加される。相は分離する。水性相は、ヘプタンで抽出される。結合した有機層はＨ２Ｏで抽出され、硫酸ナトリウムで乾燥され、ろ過され、減圧下蒸発される。
【０１１９】
精製は、溶出液ヘプタン/酢酸エチル１：１を使用するカラムクロマトグラフにより実行され、１４．５ｇ（４８．２％）の収率の黄色油状物６を得る。
【０１２０】
１H NMR (TCE, δ (ppm), J (Hz)): 0.51 (s broad, 4H), 0.80 (t, 6H, J = 7.23), 0.91-1.21 (m, 26H), 1.47-1.65 (m, 2H), 1.75 (s broad, 2H), 1.84-1.94 (m, 4H), 2.69 (s broad, 4H), 3.13 (s, 1H), 3.40-3.49 (m, 8H), 6.77 (d, 1H, J = 7.91), 6.81 (s, 1H), 6.93 (d, 1H, J = 7.75), 7.03-7.16 (m, 8H), 7.19 (t, 2H, J= 7.99), 7.26-7.32 (m, 4H), 7.53 (d, 1H, J = 7.74), 7.65 (d, 1H, J = 6.73)
工程２： 6,6-ビス（4-（3-エトキシプロピル）フェニル）-12,12-ジオクチル-6,12-ジヒドロインデノ［1,2-b］フルオレン７
【化２１】
0005763059.tif 000022
【０１２１】
１４．４９ｇ（１モル当量、０．０１８モル）の６が、３４ｍｌの酢酸（３３．８モル当量、０．５９４モル）中に溶解され、還流で暖められる。０．９ｍｌ（０．４モル当量、０．００７モル）の濃塩酸が還流下添加され、混合物は、還流下１．５時間加熱される。ＴＬＣチェック（ヘプタン/酢酸エチル）後、引き続き２×２ｍｌの濃塩酸が、反応時間３時間で計量される。反応が終わると、２５ｍｌの水が注意深く添加される。さらなる５０ｍｌの水が、引き続き、相分離のために添加される。混合物は、ジクロロメタンで抽出され、結合した有機相は、次いで、水と炭酸水素ナトリウムで抽出され、硫酸ナトリウムで乾燥され、ろ過され、減圧下蒸発される。
【０１２２】
精製は、カラムクロマトグラフ（ヘプタン/酢酸エチル）により実行され、１２．０ｇ（８５．２％）の収率の赤茶色の油状物７を得る。
【０１２３】
１H  NMR (CDCl3, δ (ppm), J (Hz)): 0.64-0.76 (m, 4H), 0.80 (t, 6H, J = 7.23), 1.06-1.20 (m, 26H), 1.83-1.89 (m, 4H), 2.00 (t, 4H, J = 8.25), 2.63 (t, 4H, J= 7.91), 3.40-3.47 (qt, 8H, Jq = 7.07, Jt = 6.56), 7.04 (d, 4H, J = 8.42), 7.15 (d, 4H, J = 8.42), 7.22-7.27 (m, 3H), 7.31-7.32 (m, 1H), 7.35 (t, 1H, J=7.48), 7.40 (d, 1H, J = 7.57), 7.59-7.61 (m, 1H), 7.67 (d, 2H, J = 6.22), 7.79 (d, 1H, J = 7.41)
工程３： 2,8-ジブロモ-6,6-ビス（4-（3-エトキシプロピル）フェニル）-12,12-ジオクチル-6,12-ジヒドロインデノ［1,2-b］フルオレン８の調製
【化２２】
0005763059.tif 000023
【０１２４】
１２．０ｇ（１モル当量、０．０１５モル）の７が、２００ｍｌのジクロロメタン中に溶解され、２℃まで冷却される。２０ｍｌのＴＨＦ中の１．５ｍｌの臭素（２モル当量、０．０３０モル）を含む臭素溶液がゆっくりと滴下される（Ｔ＜５℃）。反応溶液は一晩で室温にもたらされる。ＨＰＬＣチェック後、二回の引き続く臭素の計量添加（１５０マイクロリットル、ジクロロメタン中０．２４ｍｌの１Ｍ溶液）が室温で実行され、反応時間は合計５４時間である。３０ｍｌの硫酸ナトリウム溶液が、注意深く添加され、３０ｍｌの水が引き続き添加される。反応溶液は、ジクロロメタンで抽出され、溶媒は減圧下除去される。精製は、カラムクロマトグラフ（ヘプタン/酢酸エチル１：１）により実行される。得られた黄色油状物は、５日後に結晶化する。再結晶化はアセトニトリル/トルエンから実行され、６．８ｇ（４７．４％）の収率の８を得る。
【０１２５】
１H  NMR (TCE, δ (ppm), J (Hz)):  0.71 (s, 4H), 0.80 (t, 6H, J = 7.24), 1.02-1.20 (m, 26H), 1.82-1.88 (m, 4H), 1.93-2.00 (m, 4H), 2.62 (t, 4H, J = 7.91), 3.39-3.46 (m,8H), 7.08 (q, 8H, J = 8.42), 7.41 (d, 1H, 8.08), 7.46 (s, 1H), 7.50 (q, 3H, J = 7.74), 7.61 (s, 1H), 7.65 (s, 1H), 7.70 (d, 1H, J = 8.08)
例４：2,8-ジブロモ-6,6-ビス-（1-ブロモ-4-（ブチルベンジルアルコール）-12,12-ジオクチル-6,12-ジヒドロジベンゾインデノ［1,2-b］フルオレン１２の調製
【化２３】
0005763059.tif 000024
【０１２６】
工程１：（2-（9,9-ジオクチル-9H-フルオレン-2-イル）フェニル）ビス-（4-（3-エトキシプロピル）-フェニル）メタノール１０
【化２４】
0005763059.tif 000025
【０１２７】
２３．０５ｇ（４．５モル当量、０．０９５モル）のp-ブロモベンジルブチルエーテル４が、１００ｍｌのＴＨＦ中にまず導入され、アセトン/乾燥氷浴中−７５℃まで冷却される。４２ｍｌ（５モル当量、０．１０５モル）の２．５Ｍのn-ブチルリチウム（ヘキサン中）が、内部温度が−６５℃を超えないような速度でゆっくりと滴下され、混合物は引き続き、−７５℃でさらに１時間攪拌される。ついで、１０ｇ（１モル当量、０．０２１モル）のエチルジナフチルテレフタレート９が、１５０ｍｌのＴＨＦ中に溶解され、−７５℃で、ゆっくりと滴下される。反応溶液はさらなる時間−７５℃で、一晩、室温で攪拌される。１５ｍｌの５０％酢酸がバッチに添加される。相は分離する。水性相は、ヘプタンで抽出される。結合した有機層はＨ２Ｏで抽出され、硫酸ナトリウムで乾燥され、ろ過され、減圧下蒸発される。
【０１２８】
精製は、n-ヘプタンからの再結晶化により実行され、７．３ｇの白色結晶を得る。
【０１２９】
１H NMR (CDCl3, δ (ppm), J (Hz)): 0.86 (t 6H J = 7.24), 0.94 (t, 6H, J = 7.23), 1.26-1.65 (4*m, 16H), 3.31 (t, 4H J = 7.21), 3.45 (t, 4H J = 7.20), 4.32 (s, 4H) , 4.48 (s, 4H) 6.77 (d, 2H, J = 7.91), 6.88 (s, 2H), 6.96-7.05 (m, 2H), 7.12 (d, 2H, J = 7.75), 7.19 (d, 2H, J = 7.75), 7.42 (m, 8H), 7.50 (d, 2H, J = 7.73) 7.72 (d, 2H, J = 7.75) 7.78 (d, 2H, J = 7.78)
工程２： 6,6-ビス-（4-（ベンジルエチルエーテル）-12,12-ジオクチル-6,12-ジヒドロジベンゾインデノ［1,2-b］フルオレン１１
【化２５】
0005763059.tif 000026
【０１３０】
７ｇ（１モル当量、０．００７モル）の１０が、３０ｍｌのジクロロメタン中に溶解され、０℃まで冷却される。４．４ｍｌのメタンスルホン酸と３ｍｌのポリ燐酸の混合物が０℃で添加される。３０分後、３０ｍｌのエタノールが０℃で添加される。生成物は白色沈殿物として堆積する。粗生成物は、吸引ろ過され、エタノールで洗浄され、エタノール/トルエン１：１から再結晶化される。
【０１３１】
１H NMR (CDCl3, δ (ppm), J (Hz)): 0.86 (t 6H J = 7.24), 0.94 (t, 6H, J = 7.23), 1.26-1.65 (4*m, 16H), 3.31 (t, 4H J = 7.21), 3.45 (t, 4H J = 7.20), 4.32 (s, 4H) , 4.48 (s, 4H) 6.77 (d, 2H, J = 7.91), 6.88 (s, 2H), 6.96-7.05 (m, 2H), 7.12 (d, 2H, J = 7.75), 7.19 (d, 2H, J = 7.75), 7.42 (m, 8H), 7.50 (d, 2H, J = 7.73) 7.72 (d, 2H, J = 7.75) 7.78 (d, 2H, J = 7.78)
工程３：2,8-ジブロモ-6,6-ビス-（4-ベンジルブチルエーテル）-12,12-ジオクチル-6,12-ジヒドロジベンゾインデノ［1,2-b］フルオレン１２
【化２６】
0005763059.tif 000027
【０１３２】
５ｇ（１モル当量、０．００５モル）の１１が、８０ｍｌのジクロロメタン中に溶解され、２℃まで冷却される。２モル当量（０．０１０モル）のN-ブロモスクシンイミドが引き続き添加され、反応混合物は一晩攪拌される。反応は、１５ｍｌの１０％硫酸ナトリウム溶液の添加により終了される。反応溶液は、ジクロロメタンで抽出され、溶媒は減圧下除去される。再結晶化はエタノールから実行され、５ｇ（８０％）の収率の１２を得る。
【０１３３】
１H NMR (CDCl3, δ (ppm), J (Hz)):  0.89 (t, 12H, J = 7.24), 1.37 (m, 8H, J=7.22), 1.55 (m, 8H, J = 7.22), 3.43 (t, 8H, J = 7.91), 4.45 (s, 8H), 7.26 (d, 8H, J = 8.42), 7.31 (d, 8H, 8.41), 7.64 (m, 4H), 7.82 (s, 2H), 8.33 (d, 2H, J = 8.06), 8.34 (s, 2H) 8.56 (d, 2H, J = 8.08)
Ｂ）例５〜７：ポリマーの合成
以下の組成のモノマーを含むポリマーＰ１〜Ｐ３が、WO 03/048225にしたがってスズキカップリングにより合成される。ポリマー中のモノマーのパーセント割合は、無視できる偏差でモノマーの規格量で与えられ、ここで、臭素とボロン酸置換基は、次いで、さらなる構造単位への結合を表す。
【０１３４】
例５：ポリマーＰ１
【化２７】
0005763059.tif 000028
【０１３５】
例６：ポリマーＰ２
【化２８】
0005763059.tif 000029
【０１３６】
例７：ポリマーＰ３
【化２９】
0005763059.tif 000030
【０１３７】
比較例のポリマー
比較例のポリマーＣ１：
【化３０】
0005763059.tif 000031
【０１３８】
比較例のポリマーＣ２：
【化３１】
0005763059.tif 000032
【０１３９】
比較例のポリマーＣ３：
【化３２】
0005763059.tif 000033
【０１４０】
ポリマーＯＬＥＤ（ＰＬＥＤ）の製造は、特許文献（たとえば、WO 04/037887 参照。）に何度も既に記載されてきた。本発明を実例により説明するために、ポリマーＰ１〜Ｐ３と比較例のポリマーＣ１〜Ｃ３を含むＰＬＥＤが、予め、ＰＥＤＯＴと正孔注入中間層（ＰＥＤＯＴは、ポリチオフェン誘導体（バイトロン Ｐ.C.Stack,Goslar製））で被覆されたＩＴＯ基板上にスピンコーティングにより、製造される。ポリマー層の層厚は、約６５ｎｍである。Ｂａ/Ａｌ陰極（アルドリッチ製金属）が、次いで、気相堆積により適用され、ＰＬＥＤが密封され、電子光学的に特性決定される。
【０１４１】
本発明によるポリマーＰ１〜Ｐ３と比較例のポリマーＣ１〜Ｃ３の結果が、以下の表１に示される。
【表１】
0005763059.tif 000034
【０１４２】
例８：ポリマーＰ４とＰ５のブレンド
ポリマー４
【化３３】
0005763059.tif 000035
【０１４３】
ポリマー５
【化３４】
0005763059.tif 000036
【０１４４】
比１：１のポリマーＰ４とＰ５のＡ-２成分ブレンドは、上記手順にしたがって調製される。
【０１４５】
ＯＬＥＤをチェックすると（表２）、Ｐ４とＰ５のブレンドは、効率と特に寿命において、二個の個々のポリマーより、明らかに優れており、同時に、非常に低い駆動電圧を有する。
【表２】
0005763059.tif 000037
【０１４６】
アルキルアルコキシ基を有する構造単位を有さないＰ４と、アルキルアルコキシ基を有する構造単位を有するＰ５は、−２．２ｅＶの同一のＬＵＭＯエネルギー準位（サイクリックヴォルタンメトリで直接測定）を有する。したがって、アルキルアルコキシ基を有する単位の効果は、ＬＵＭＯ準位の減少ではなく、本発明のポリマーまたはブレンドの増加した効率と寿命を生じる、完全に新規でこれまで説明されていないメカニズムである。
【０１４７】
例９：ポリマーＰ６とＰ７のブレンド
ポリマー６
【化３５】
0005763059.tif 000038
【０１４８】
ポリマー７
【化３６】
0005763059.tif 000039
【０１４９】
比１：１のポリマーＰ６とＰ７のＡ-２成分ブレンドは、上記手順にしたがって調製される。
【０１５０】
ＯＬＥＤをチェックすると（表３）、Ｐ６とＰ７のブレンドは、寿命において、二個の個々のポリマーより、明らかに優れている。
【表３】
0005763059.tif 000040
【０１５１】
例１０：ポリマーＣ３、Ｐ５とＰ８のブレンド
比較例のポリマーＣ３
【化３７】
0005763059.tif 000041
【０１５２】
（上記参照。）
ポリマーＰ５
【化３８】
0005763059.tif 000042
【０１５３】
（上記参照。）
ポリマーＰ８
【化３９】
0005763059.tif 000043
【０１５４】
ＯＬＥＤをチェックすると（表４）、Ｃ３、Ｐ５とＰ８のブレンドは、効率と特に寿命において、すべての個々のポリマーより、特に、Ｐ７より、明らかに優れている。
【表４】
0005763059.tif 000044
【０１５５】
例１１：対応するコポリマー１３と比較したポリマーＰ９〜Ｐ１２のブレンド
以下の、ポリマーＰ９〜Ｐ１３が、WO 03/048225にしたがって、対応するモノマーのスズキカップリングにより合成される。パーセントデータは、夫々のポリマー中の構造単位の割合に関する。
【０１５６】
ポリマー９
【化４０】
0005763059.tif 000045
【０１５７】
ポリマー１０
【化４１】
0005763059.tif 000046
【０１５８】
ポリマー１１
【化４２】
0005763059.tif 000047
【０１５９】
ポリマー１２
【化４３】
0005763059.tif 000048
【０１６０】
ポリマー１３
【化４４】
0005763059.tif 000049
【０１６１】
ブレンドは、Ｐ９（電子注入成分）、Ｐ１０（充填成分）、Ｐ１１（正孔輸送成分）およびＰ１２（エミッター成分）から調製される。割合は、ポリマー１３（ランダムコポリマー）の対応するモノマー濃度が達成されるように選ばれる。
【０１６２】
ＯＬＥＤをチェックすると（表５）、Ｐ９〜Ｐ１２のブレンドは
（ａ）すべての四個の個々のポリマーより、実質的にすべての特性において、明らかに優れており、
（ｂ）同じ全体組成を有するランダムコポリマー（Ｐ１３）より、寿命において、明らかに優れていることが、驚くべきことに、見出された。
【表５】
0005763059.tif 000050
【０１６３】
Ｃ）例８〜１１：ブレンドの調製
本発明によるブレンドは、以下の一般的プロセスにより調製される。
【０１６４】
１．各成分に対して、同じ濃度の溶液が調製される。このために、固体化合物の対応する量が計量され、対応する量の適切な溶媒に添加される。次いで、混合物は、透明溶液が生じるまで、少なくとも１時間加熱される。
【０１６５】
２．ブレンドの調製のために、対応する体積の溶液がピペットを使用して採取され、新たな容器中で組み合わされる。たとえば、５０％の成分Ａ、２５％の成分Ｂおよび２５％の成分Ｃを含む１０ｍｌのブレンドと、５ｍ体積の成分Ａ（５g/l）、２．５ｍｌの成分Ｂ（５g/l）および２．５ｍｌの成分Ｃ（５g/l）が採取され、組み合わされる。トルエンが、たとえば、溶媒として、使われる。
【０１６６】
以下の、ポリマーＰ４とＰ５が本発明によるブレンドのために調製される。ポリマーＰ４とＰ５は、WO 03/048225にしたがって、対応するモノマーのスズキカップリングにより合成される。パーセントデータは、夫々のポリマー中の構造単位の割合に関する。